상기 실란 표면 처리 단계 ( S 80 ) 는 , 알코올 류 용매 3 , 000 ~ 6 , 000 중량 부 , 실란 ( silane ) 4 ~ 100 중량 부를 100 ~ 1 , 000 RPM 의 속도 로 30 ~ 120 분 간 교반 하 여 실란 용액 을 제조 하 는 단계 ( S 81 ) 와 , 상기 탄소 층 형성 단계 제조 된 전자기 차폐 집 합사 를 실란 용액 에 0 . 1 ~ 100 m / 분 의 속도 로 함침 시키 는 단계 ( S 82 ) 와 , 상기 실란 용액 이 함침 된 전자기 차폐 집 합사 를 40 ~ 100 ℃ 의 온도 의 가열로 를 통과 시켜 건조 하 는 단계 ( S 83 ) 를 포함 하 여 이루어진다 .